(57)【要約】  本発明は導電性顔料に関し、ここでその顔料は、強磁性コアおよび少なくとも１種の導電性コーティングを示し、そしてその導電性コーティングが、金属もしくは金属合金であるかまたはそれらを含むか、または、その導電性コーティングが、導電性ポリマーもしくは導電性ポリマーを含むプラスチック材料であるかまたはそれらを含む。本発明はさらに、前記導電性顔料を製造するためのプロセス、および前記導電性顔料の使用にも関する。【特許請求の範囲】
【請求項１】
導電性顔料であって、前記顔料が、強磁性コアおよび少なくとも１種の導電性コーティングを示し、ここで、前記導電性コーティングが、金属もしくは金属合金であるかまたはそれらを含み、または、前記導電性コーティングが、導電性ポリマーもしくは導電性ポリマーを含むプラスチック材料であるかまたはそれらを含むことを特徴とする、導電性顔料。
【請求項２】
前記強磁性コアが、微小板の形態であるか、または球状であることを特徴とする、請求項１に定義された導電性顔料。
【請求項３】
前記強磁性コアが、鉄、コバルト、ニッケル、ガドリニウム、上述の金属を含む合金、δ−ＦｅＯＯＨ、ＥｕＳ、ＣｒＯ２、Ｃｕ２ＭｎＡｌ、およびそれらの混合物からなる群より選択される、１種または複数の金属または金属複合体を含むかまたはそれらからなることを特徴とする、請求項１または請求項２に定義された導電性顔料。
【請求項４】
前記強磁性コアが、鉄からなるかまたは鉄を含むことを特徴とする、先行する請求項のいずれか１項に定義された導電性顔料。
【請求項５】
前記鉄の強磁性コアが、湿式ミリング法によるカルボニル鉄グリットから製造され、好ましくは１５０ｎｍ未満の厚みを有することを特徴とする、先行する請求項のいずれか１項に定義された導電性顔料。
【請求項６】
前記金属が、ロジウム、ニッケル、銀、それらの混合物、およびこれらの金属を含む合金からなる群より選択されることを特徴とする、請求項１〜５のいずれか１項に定義された導電性顔料。
【請求項７】
前記導電性ポリマーが、ポリピロール、ポリチオフェン、ポリフェニレン、ポリアニリン、ポリアセチレン、およびそれらの混合物からなる群より選択されることを特徴とする、請求項１〜５のいずれか１項に定義された導電性顔料。
【請求項８】
前記コーティングの厚みが、５〜２００ｎｍ、好ましくは１０〜１００ｎｍであることを特徴とする、先行する請求項のいずれか１項に定義された導電性顔料。
【請求項９】
前記顔料のサイズが、２〜５００μｍ、好ましくは５〜２００μｍであることを特徴とする、先行する請求項のいずれか１項に定義された導電性顔料。
【請求項１０】
前記コーティングされた顔料の全厚みが、８０〜５５０ｎｍ、好ましくは１００ｎｍ〜３５０ｎｍであることを特徴とする、先行する請求項のいずれか１項に定義された導電性顔料。
【請求項１１】
少なくとも１種の導電性材料の少なくとも１種のコーティングを強磁性の出発原料の顔料に塗布するが、ここで、前記導電性材料が、金属もしくは金属合金であるかまたはそれらを含み、または、前記導電性材料が、導電性ポリマーもしくは導電性ポリマーを含むプラスチック材料であるかまたはそれらを含むことを特徴とする、導電性顔料を製造するためのプロセス。
【請求項１２】
前記強磁性の出発原料の顔料が、１種または複数の金属または金属複合体を含むかまたはそれらからなり、それらが、鉄、コバルト、ニッケル、ガドリニウム、上述の金属を含む合金、δ−ＦｅＯＯＨ、ＥｕＳ、ＣｒＯ２、Ｃｕ２ＭｎＡｌ、およびそれらの混合物からなる群より選択されることを特徴とする、請求項１１に定義された導電性顔料を製造するためのプロセス。
【請求項１３】
前記出発原料の顔料が、鉄顔料であることを特徴とする、請求項１１または請求項１２に定義されたプロセス。
【請求項１４】
前記鉄顔料が、カルボニル鉄粉体を摩砕することにより得られることを特徴とする、請求項１３に定義されたプロセス。
【請求項１５】
前記鉄顔料が、平面的な支持材料の上へ鉄の膜をＰＶＤ堆積させ、それに続けて前記鉄の膜を微粉砕することにより得られることを特徴とする、請求項１３に定義されたプロセス。
【請求項１６】
前記鉄顔料が、導電性コーティングの塗布の前に脱脂されることを特徴とする、請求項１３〜１５のいずれか１項に定義されたプロセス。
【請求項１７】
前記脱脂が、有機溶媒、好ましくはエタノール中の水酸化ナトリウムを用いて前記鉄顔料を処理することにより実施されることを特徴とする、請求項１６に定義されたプロセス。
【請求項１８】
前記導電性材料が、還元剤の存在下または非存在下で、無電流析出による化学的湿式プロセスにより塗布されることを特徴とする、請求項１１〜１７のいずれか１項に定義されたプロセス。
【請求項１９】
前記導電性材料が、流動床プロセスにおいて気相から鉄顔料に塗布されることを特徴とする、請求項１１〜１７のいずれか１項に定義されたプロセス。
【請求項２０】
前記導電性材料が、まず還元剤の非存在下に無電流析出により塗布され、次いで還元剤を用いて還元されることを特徴とする、請求項１１〜１７のいずれか１項に定義されたプロセス。
【請求項２１】
前記還元剤が、ヒドラジン、アルデヒド、メタノール、エタノール、糖、次亜リン酸塩、ホルムアルデヒド、およびそれらの混合物からなる群より選択されることを特徴とする、請求項１８または請求項２０に定義されたプロセス。
【請求項２２】
前記金属または金属合金が、ロジウム、ニッケル、銀、混合物、およびそれらの合金からなる群より選択されることを特徴とする、請求項１１〜２１のいずれか１項に定義されたプロセス。
【請求項２３】
前記導電性ポリマーが、ポリピロール、ポリチオフェン、ポリフェニレン、ポリアニリン、ポリアセチレン、およびそれらの混合物からなる群より選択されることを特徴とする、請求項１１〜２１のいずれか１項に定義されたプロセス。
【請求項２４】
前記導電性顔料が、球状であるか、および／または微小板の形態であることを特徴とする、請求項１１〜２３のいずれか１項に定義されたプロセス。
【請求項２５】
顔料混合物であって、前記顔料混合物が、請求項１〜１０のいずれか１項に定義された微小板状タイプおよび球状の導電性顔料の混合物を含むことを特徴とする顔料混合物。
【請求項２６】
導電性コーティングおよび／または導電性物体における、請求項１〜１０のいずれか１項に定義された導電性顔料、または請求項２５に定義された顔料混合物の使用。
【請求項２７】
電磁線からの遮蔽効果を得るためのコーティングまたは物体における、請求項１〜１０のいずれか１項に定義された導電性顔料、または請求項２５に定義された顔料混合物の使用。
【請求項２８】
磁場および／または電場を印加することにより、導電性顔料を所望の方向に配向させることが可能な、インテリジェントスイッチまたはコーティングにおける、請求項１〜１０のいずれか１項に定義された導電性顔料、または請求項２５に定義された顔料混合物の使用。
【請求項２９】
物体であって、前記物体が、請求項１〜１０のいずれか１項に定義された導電性顔料、または請求項２５に定義された顔料混合物を含むおよび／またはそれらからなることを特徴とする、物体。
【請求項３０】
前記物体が、セキュリティ要素、セキュリティ書類、セキュリティ物体、または透明材料であることを特徴とする、請求項２９に定義された物体。
【発明の詳細な説明】
【技術分野】
【０００１】
本発明は、導電性顔料、その製造、およびその使用に関する。
【背景技術】
【０００２】
鉄顔料は装飾目的で一般に使用されているが、機能性顔料として使用することもできる。主として光学的効果を有する用途としては、たとえば、ペイントおよびエナメルコーティング、プラスチックのための着色剤、印刷インキ、ならびにガラスおよびセラミックのための着色剤などが挙げられる。
【０００３】
微小板状（ｐｌａｔｅｌｅｔ）タイプの鉄顔料は一般に、微粒化した鉄グリットを、潤滑剤を添加しながら粉砕または摩砕することによって製造される。そのようなプロセスは、ＥＰ６７３  ９８０に詳しく記述されている。この方法では、特に、広い粒径分布を有する比較的粗い粒子が得られる。
【０００４】
微小板状タイプの鉄顔料を製造するためのまた別なプロセスは、好ましくは電子ビームによるＰＶＤ法を使用した真空蒸着法であって、それによれば鉄の薄膜を支持材料の上に堆積させ、次いでそれを微粉砕して顔料とすることができる。この方法では、均一な厚みと高い反射率を有する粒子が得られる。
【０００５】
還元処理を施したカルボニル鉄粉体から鉄顔料を製造することが、ＤＥ１０１  １４  ４４６Ａ１に記載されている。摩砕（湿式、乾式のいずれであってもよい）の間に、実質的には最初の材料だけが微小板に変形され、微粉砕されることはない。摩砕の間に鉄の粒子が冷間圧接されるのを防止するために、潤滑剤、たとえば、ステアリン酸またはオレイン酸のような脂肪酸を添加しなければならない。ＤＥ１０１  １４  ４４６Ａ１に記載されている発明の目的は、光学的に高度の要求があるコーティングに使用することが可能な鉄顔料を得ることである。
【発明の開示】
【発明が解決しようとする課題】
【０００６】
本発明の目的は、新規な用途の可能性を与える導電性顔料を見出すことにある。本発明のまた別な目的は、物体に塗布または導入したときに、明確な磁気的および／または電気的性質を有する顔料を提供することである。
【課題を解決するための手段】
【０００７】
驚くべきことには、本発明者らは、強磁性コアと少なくとも１種の導電性コーティングを有する、請求項１に定義されるような導電性顔料を調製した結果として、さらなる用途の可能性が生じるということを今や見出した。
【０００８】
導電性顔料の好適な展開は、従属請求項２〜１０に定義されている。
【０００９】
本発明の好適な展開においては、本発明による顔料の強磁性コアは微小板の形態で存在する。好ましくは本発明の微小板状タイプの顔料は、２〜５００μｍ、好ましくは５〜２００μｍ、より好ましくは１０〜５０μｍの範囲のサイズを有している。
【００１０】
また別な好ましい実施態様においては、本発明による顔料の強磁性コアは球の形態で存在する。
【００１１】
通常、微小板状タイプの顔料は、微小板状タイプの強磁性コアに導電性コーティングを施した後に得られる。通常、球状の顔料は、球状の強磁性コアに導電性コーティングを施した後に得られる。
【００１２】
強磁性コアは、鉄、コバルト、ニッケル、ガドリニウム、これらの元素を含む合金、δ−ＦｅＯＯＨ、ＥｕＳ、ＣｒＯ２、Ｃｕ２ＭｎＡｌ、およびそれらの混合物からなる群より選択される１種または複数の金属または金属化合物を含むかまたはそれらからなることが好ましい。Ｃｕ２ＭｎＡｌタイプの合金は、ホイスラー（Ｈｅｕｓｌｅｒ）合金と呼ばれることもある。
【００１３】
強磁性コアは、鉄からなるかまたは鉄を含むことが好ましい。
【００１４】
鉄の強磁性コアは、カルボニル鉄グリッドの湿式摩砕によって製造することがより好ましく、１５０ｎｍ未満の厚みを有していることが好ましい。たとえば、そのような顔料の一つは、ＤＥ１０１  １４  ４４６Ａ１に従って製造される（この特許を参考として引用し本明細書に組み入れる）。
【００１５】
導電性材料は、金属合金を含むか、または金属合金である。その金属または金属合金は、ロジウム、ニッケル、銀、それらの混合物、およびこれらの金属を含む合金、からなる群より選択されることが好ましい。
【００１６】
別な方法として、導電性ポリマー、またはそのような導電性ポリマーを含むプラスチック材料を導電性材料として使用することもできる。
【００１７】
導電性ポリマーは、ポリピロール、ポリチオフェン、ポリフェニレン、ポリアニリン、ポリアセチレン、およびそれらの混合物、からなる群より選択されることが好ましい。
【００１８】
導電性コーティングの厚みは、好ましくは５〜２００ｎｍ、より好ましくは１０〜１００ｎｍである。
【００１９】
導電性コーティングを有する本発明の顔料、好ましくはカルボニル鉄からの鉄顔料は、その全厚みが、好ましくは８０〜５５０ｎｍ、より好ましくは１００〜３５０ｎｍ、最も好ましくは１２０〜２５０ｎｍである。これらの顔料の利点は、それらが、電場または磁場において極めて良好に配向するような、特に薄い顔料であるという点にある。
【００２０】
導電性であるばかりではなく強磁性をも有する顔料もまた、本発明に従って製造される。
【００２１】
導電性顔料、好ましくは鉄顔料は、（特にそれらが強磁性であることから）セキュリティ要素を製造するのに使用することができる。したがって、本発明による導電性顔料は、明確なある種の電気的および／または磁気的性質を示す。
【００２２】
上述のセキュリティ要素は通常、セキュリティを確保する必要がある書類や物品の上に平面的に配置される、平面的な要素として設計される。本発明の顔料は、当然のことながら、セキュリティを確保する必要がある物品の一部であってもよい、すなわち、それらが、たとえば、プラスチック材料の中に組み込まれていてもよい。そのような場合には、周囲にある媒体が硬化されるより前に、電場または磁場を印加することによって、本発明の顔料をただ一度だけ配向させることができる。そうすることによって、本発明の導電性顔料が配向した結果として、その物品は、輪郭のくっきりとした、あるいは明確な磁気的および／または電気的性質を示す。
【００２３】
セキュリティ要素は、いわゆるインテリジェントスイッチにおいて好適に使用される。インテリジェントスイッチは、たとえば、磁場および／または電場を印加することによって、コーティングまたは物品中の強磁性鉄顔料を所望の方向に配向させることが可能である、という点に特徴がある。電場および／または磁場を印加することによって、コーティングまたは物品の導電性および／または光学的性質を、実質的に可逆的に、好ましくは完全に可逆的に変化させることが可能である。使用される印加媒体は、一方では顔料に再配向させるのに充分な易動性を与えるような粘稠な媒体であるが、もう一方では、それらの顔料が元の位置に戻ろうと移動するための充分な回復力も有している。
【００２４】
このことは、本発明の導電性鉄顔料を含むコーティングに対して予め決められた電場および／または磁場を印加することによって、ある種の電気的および／または光学的な効果を得ることが可能であるということを意味している。したがって、予め決められた電場および／または磁場を印加しても、予想される電気的および／または光学的効果が得られないような場合には、それは、そのセキュリティ物品が偽物であることを示している。
【００２５】
本発明の範囲内において、たとえば、ホログラムのようなセキュリティ要素は、セキュリティ書類、たとえば、紙幣、パスポート、ＩＤカード、チェックカード、クレジットカード、証券（ｓｅｃｕｒｉｔｉｅｓ）、およびセキュリティ物品、たとえば、医薬品、データ記憶媒体などが本物であることを鑑定するために使用することが好ましい。
【００２６】
好ましくは鉄顔料のコアを有する、本発明の導電性顔料は、透明な支持材料、たとえば、ガラスまたはプラスチック材料のディスクの上へのコーティングまたはそれらの中間層として使用することもできる。印加した電場に応じて、本来的に透明な支持材料の透明性や光学的透明性をそれぞれ調節したり変更したりすることが可能である。たとえば、ガラスまたはプラスチック材料のディスクを、可視光線、ＵＶ光線および／またはＩＲ光線に対して不透過性とすることができる。
【００２７】
そのため、本発明の導電性顔料、好ましくは鉄顔料のコアを有するものを、保護コーティングとしてガラスまたはプラスチック材料のディスクに塗布することで、それらが、電場を印加した後では、入射太陽光線を反射して、それによって建物の温度上昇を防止するようにすることが可能となる。そのコーティングが、電場を印加した後では、可視光線の透過性を低下させて、それにより、ガラス張りの室内が外部の目からはもはや見えないようにすることも可能である。
【００２８】
本発明の導電性顔料はまた、電磁遮蔽に使用することもできる。たとえば、電気または電子機器の筐体に、本発明の導電性顔料を含むコーティングを施してもよい。導電性顔料をプラスチック材料の中に組み込むことも可能であって、それにより、その材料を用いて、電磁線に対して信頼性のある遮蔽ができるプラスチック筐体を組み立てることができる。
【００２９】
このように、本発明の導電性顔料の電磁気的性質が理由で、電磁線からの信頼性のある遮蔽が可能となる。
【００３０】
したがって、本発明の導電性顔料は、導電性コーティング、導電性物品、電磁線遮蔽性を有するコーティングまたは物品において、さらにはスイッチまたはインテリジェントスイッチにおいて、用途を見出すことができる。
【００３１】
本発明の基本的な目的はさらに、本発明による微小板状タイプの導電性顔料と球状の導電性顔料との混合物を含む顔料混合物を提供することにより達成される。
【００３２】
驚くべきことには、本発明の顔料混合物を、たとえば、物品にコーティングの形態で塗布したり、物品の中に導入したりすることにより、それらの導電性を改良することが可能であることが見出された。この場合の導電性の改良は、顔料混合物中の球状および微小板状タイプの顔料による、接触確率の上昇および接触点の数の増大がその理由である。
【００３３】
本発明の根底にある目的はさらに、少なくとも１種の導電性材料のコーティングが強磁性の出発原料の顔料に塗布される、請求項１１において定義されるような導電性顔料を製造するためのプロセスにより達成される。
【００３４】
本発明のプロセスの好適な展開は、従属請求項１２〜１４において定義されている。
【００３５】
電磁遮蔽またはいわゆる「インテリジェントスイッチ」の分野で適用する場合には、摩砕プロセスによって得られる顔料、好ましくは鉄顔料は通常、そのままでは使用することができないが、その理由は、顔料、好ましくは鉄顔料の上の潤滑剤の層が、それらに並はずれて強力に粘着しているからである。
【００３６】
出発原料の顔料に潤滑剤の層が存在している場合には、導電性材料を用いてそれをコーティングする前に、脱脂しなければならない。
【００３７】
特に、慣用される方法により、たとえば、潤滑剤を加えてボールミルの中で摩砕することにより製造した、好んで使用される鉄顔料の場合には、その鉄顔料の表面は、潤滑剤の望ましくない堅固に付着した層で覆われている。その潤滑剤の層は通常、ステアリン酸またはオレイン酸ならびにそれらの鉄塩および分解生成物からなる。その鉄顔料には通常さらに、鉄顔料の表面の上に酸化物層を有している。潤滑剤の層および酸化物層は、隣接する鉄顔料粒子との間に導電的な接触が存在しないという結果をもたらす。
【００３８】
摩砕により製造した顔料、特に鉄顔料を導電性とするためには、その顔料、好ましくは鉄顔料に、本発明に従って、導電性コーティングを与える。
【００３９】
しかしながら、慣用される方法によるのでは、顔料、好ましくは鉄顔料から潤滑剤を顕著な量で除去することは、不可能またはほとんど不可能であることが見出された。潤滑剤の層を実質的に除去するために、アルミニウム顔料を酸素含有ガスの中で移動させ、場合によってはさらにスチームを用いて処理する、公知のプロセスは、たとえば、ＥＰ５８０  ０２２Ｂ１に記載されている。ＥＰ５８０  ０２２に開示されているプロセスは、鉄顔料を脱脂するのにも適している。
【００４０】
しかしながら、最初の顔料、好ましくは鉄顔料は、有機溶媒中の濃ＮａＯＨを用いてそれらを処理することにより脱脂することが好ましい。使用する脱脂溶液は、濃アルコール性ＮａＯＨ溶液、たとえば、エタノール中、重量で強度が約１０％のＮａＯＨ溶液であることが好ましい。
【００４１】
驚くべきことには、強磁性顔料、好ましくは脱脂顔料、より好ましくは脱脂鉄顔料に導電性コーティングを施すことによって、強磁性を有する導電性顔料を得ることが可能である、ということを本発明者らは今や見出した。
【００４２】
すべての強磁性顔料が、出発原料として適しているが、公知の製造プロセスの一つにより製造された鉄顔料が好ましい。
【００４３】
カルボニル鉄の鉄顔料が使用するのに好ましいが、その理由は、慣用される鉄顔料に比較してそれらの厚みが薄いために、それらがコーティング中、あるいは物品の中もしくは上でより良好な配向挙動を示すからである。
【００４４】
鉄顔料を出発原料の顔料として使用する場合、後者を、鉄粉体、好ましくはカルボニル鉄粉体を摩砕することによって得ることが好ましい。
【００４５】
鉄顔料は、本発明の導電性顔料を製造するための出発原料の顔料として使用するための並々ならぬ適性を有しているが、その理由は、鉄顔料は比較的経済的に製造でき、良好な応用−工学特性を示すからである。
【００４６】
本発明の顔料の本質的な特徴は、導電性材料を用いてコーティングしているにもかかわらず、コアの強磁性が保持される点にある。
【００４７】
原理的には、ＰＶＤプロセスによって製造された顔料、好ましくは鉄顔料もまた使用することは可能である。しかしながら、ＰＶＤ顔料は、その製造コストが高いためにきわめて高価であるので、それらを強磁性を有する導電性顔料として使用するに適しているのは、きわめて例外的な場合に限られる。
【００４８】
導電性材料は、たとえば、流動床プロセスで、適切な前駆体、たとえば、金属カルボニルから、出発原料の顔料に塗布することができる。
【００４９】
導電性金属材料Ｍはさらに、化学的湿式プロセスにおいて、式（Ｉ）による無電流析出（ｃｕｒｒｅｎｔｌｅｓｓ  ｄｅｐｏｓｉｔｉｏｎ）によるか
Ｆｅ＋ＭＺ＋＋Ｒｅｄ  →  Ｆｅ／Ｍ＋Ｏｘ    （Ｉ）
および／または、Ｍが鉄よりも貴である場合には、式（ＩＩ）により
Ｆｅ＋ＭＺ＋  →  Ｆｅ／Ｍ＋Ｆｅ２／３＋    （ＩＩ）
好んで使用される鉄の出発原料の顔料に塗布することができる。ここで「Ｒｅｄ」は還元剤を表し、それが転化されて酸化形の「Ｏｘ」となる。
【００５０】
使用される１種または複数の還元剤は、たとえば、ヒドラジン、アルデヒド、メタノール、エタノール、糖、次亜リン酸塩、および／またはホルムアルデヒドからなる群より選択される１種または複数の物質であってよい。
【００５１】
一つの可能な実施態様においては、最初に、より貴な金属は、還元剤が存在しなくても析出させることが可能であり、次いで還元剤の存在下に還元を実施することができる。このことが必要となるのは、式（ＩＩ）に従う無電流析出の際には、コーティングが、それ以上では鉄がもはや反応の相手として利用できなくなる厚みと密度に達するとすぐに、その反応が停止してしまうからである。それにも関わらず、所望の層厚みを得るためには、式（Ｉ）に従う還元剤によって金属化合物を還元させることにより、さらなる析出をさせることが可能である。
【００５２】
光沢形成剤として機能する追加の添加物を、金属の無電流化学的湿式析出に添加することが好ましい。この場合、たとえば、乳酸を使用することができる。
【００５３】
本発明の基本的な目的はさらに、導電性コーティングおよび／または導電性物品の中に、本発明の導電性顔料または顔料混合物を使用することによって達成される。
【００５４】
本発明による導電性顔料または顔料混合物は、電磁線から遮蔽するためのコーティングまたは物品に好適に使用される。
【００５５】
本発明はさらに、インテリジェントスイッチまたはコーティングにおける本発明の導電性顔料または顔料混合物の使用にも関し、この場合、導電性顔料は、磁場および／または電場を印加することによって所望の方向に配向させることができる。
【００５６】
本発明の目的はさらに、本発明の導電性顔料または顔料混合物を含むかおよび／またはそれらからなる物品によっても達成される。その物品は好ましくは、セキュリティ要素、セキュリティ書類、セキュリティ物体、または透明材料である。
【００５７】
以下に示す実施例は、本発明を説明することを目的としたものであって、本発明がそれらに限定される訳ではない。
【実施例】
【００５８】
１００ｇの鉄顔料（ＶＰ５８０３１／Ｇ）を、５００ｇの強度１０％（ｗ／ｗ）のエタノール性ＮａＯＨ溶液の中で、５０℃で１時間撹拌する。次いでその生成物を、吸引濾過し、エタノールを用いて数回洗浄し、加熱空気中で乾燥させる。
【００５９】
このように脱脂された１００ｇの鉄顔料を、３００ｇの脱イオン水の中に懸濁させる。次いで、２Ｌの脱イオン水中、２００ｇのＮｉＳＯ４・７Ｈ２Ｏ、３０ｇの乳酸および５ｇの硫酸ヒドラジンの溶液を添加し、その混合物を加熱して６０℃とする。次いで、５００ｍＬの脱イオン水中、１５０ｇの次亜リン酸ナトリウムの溶液を添加する。１ＭのＮａＯＨ溶液を調節しながら添加して、そのｐＨをコンスタントに５．４に調節する。２時間撹拌してから、その反応バッチを吸引濾過し、エタノールを用いてその濾過ケーキを数回洗浄する。次いで、真空乾燥キャビネット中で一夜乾燥させる。
【００６０】
２．５ｇの顔料を、２．５ｇの酢酸エチルとエタノールの１：１（ｗ／ｗ）混合物の中に完全に予備分散させ、酢酸ブチルとイソプロパノールの１：１（ｖ／ｖ）混合物中、ネオクリルＢ７２５の強度４０％の溶液２．５ｇと混合して、数回撹拌した。その材料を、１００μｍスクレーパーブレードを用いて、ホスタファン（Ｈｏｓｔａｐｈａｎ）フォイルに塗布した。５分間のフラッシュ時間に続けて、そのフォイルを６０℃で３０分間乾燥させた。そのサンプルの異なった３カ所で、２点測定により抵抗値を測定した。その平均値は、１．１×１０−３Ωであった。
【国際調査報告】
2008510048.tif 000002
2008510048.tif 000003
2008510048.tif 000004
2008510048.tif 000005
2008510048.tif 000006
2008510048.tif 000007